(57)【要約】【課題】本発明の課題は、半透膜塗布後の収縮を抑制し、カールのない均一な半透膜を形成できる半透膜支持体を提供することにある。【解決手段】合成繊維からなる主体繊維とバインダー繊維とを含み、半透膜形成面側の層と非半透膜形成面側の層とからなる２層構造の半透膜支持体において、半透膜形成面側の層において、主体繊維とバインダー繊維の総量に対するバインダー繊維の含有比率が２０〜５０質量％であり、且つ、非半透膜形成面側の層におけるバインダー繊維の含有比率が、半透膜形成面側の層におけるバインダー繊維の含有比率に対して１．１〜１．５倍であることを特徴とする半透膜支持体であり、１０ｃｍ×１０ｃｍに切り出した半透膜支持体を平滑な台上に水平に静置し、２３℃５０％Ｒ．Ｈ．の条件にて２４時間調湿後、四隅の浮き上がっている高さの平均が５〜２０ｍｍの範囲であることが好ましい。【選択図】なし【特許請求の範囲】
【請求項１】
合成繊維からなる主体繊維とバインダー繊維とを含み、半透膜形成面側の層と非半透膜形成面側の層とからなる２層構造の半透膜支持体において、半透膜形成面側の層において、主体繊維とバインダー繊維の総量に対するバインダー繊維の含有比率が２０〜５０質量％であり、且つ、非半透膜形成面側の層におけるバインダー繊維の含有比率が、半透膜形成面側の層におけるバインダー繊維の含有比率に対して１．１〜１．５倍であることを特徴とする半透膜支持体。
【請求項２】
１０ｃｍ×１０ｃｍに切り出した半透膜支持体を平滑な台上に水平に静置し、２３℃、５０％Ｒ．Ｈ．の条件にて２４時間調湿後、四隅の浮き上がっている高さの平均が５〜２０ｍｍの範囲である請求項１に記載の半透膜支持体。
【発明の詳細な説明】
【技術分野】
【０００１】
本発明は、半透膜支持体に関する。
【背景技術】
【０００２】
海水の淡水化、浄水器、食品の濃縮、廃水処理、血液濾過に代表される医療用、半導体洗浄用の超純水製造等の分野で、半透膜が広く用いられている。半透膜は、セルロース系樹脂、ポリスルホン系樹脂、ポリアクリロニトリル系樹脂、フッ素系樹脂、ポリエステル系樹脂、ポリアミド系樹脂、ポリイミド系樹脂等の合成樹脂で構成されている。しかしながら、半透膜単体では機械的強度に劣るため、不織布や織布等の繊維基材からなる半透膜支持体の片面に半透膜が設けられた形態である「濾過膜」として使用されている。「半透膜支持体の半透膜が設けられる面」を「半透膜形成面」と記載する場合がある。また、「半透膜形成面の反対面」を「非半透膜形成面」と記載する場合がある。
【０００３】
濾過膜の製造方法としては、上述したポリスルホン系樹脂等の合成樹脂を有機溶媒に溶解し、半透膜液を調製した後、この半透膜液を半透膜支持体上に塗布する方法が広く用いられている。そして、効率的に濾過を行うために、スパイラル型の半透膜エレメントが形成され、さらに、半透膜モジュールが組み立てられる（例えば、特許文献１参照）。
【０００４】
高い濾過流束と濾過性能を得るためには、半透膜表面に凹凸が少なく、半透膜形成時の横方向湾曲やシワの発生がなく、半透膜支持体上に半透膜が均一な厚みで設けられる必要がある。半透膜が均一な厚みで設けられるには、半透膜支持体の半透膜形成面に優れた平滑性が必要とされる。そして、良好な濾過性能を得るためには、半透膜と半透膜支持体との接着性にも優れている必要がある。また、半透膜モジュールを組み立てる際に、接着剤を使って、非半透膜形成面同士を貼り合わせる工程があるため、この非半透膜形成面同士の接着性に優れていることも要求されている。さらに、半透膜液が非半透膜形成面にまで裏抜けしないことが要求されている。裏抜けが発生すると、半透膜の厚みが不均一になる、非半透膜形成面同士の接着性が低下するという問題が発生するからである。
【０００５】
半透膜支持体として、引張強度の縦横比の異なる不織布を積層し、支持体を凸状に湾曲させ、半透膜液の収縮カールを抑制する支持体が提案されている（特許文献２）。しかしながら、この方法では熱圧接着した際、引張強度の縦横比が異なる層を積層しているため、層同士の繊維結着点が少なくなり、層間強度が低下し、層間剥離を発生させるおそれがあった。また、引張強度の縦横比は繊維配向性に相関しており、繊維配向性は抄紙における水温や繊維を分散したスラリーの粘性に大きく左右され、繊維配向性のコントロールが困難であり、抄造方式によっては安定生産性に難があった。
【先行技術文献】
【特許文献】
【０００６】
【特許文献１】特開２００８−２３８１４７号公報
【特許文献２】特許第５７３９１５４号公報
【発明の概要】
【発明が解決しようとする課題】
【０００７】
本発明の課題は、半透膜液塗布後の収縮を抑制し、カールのない均一な半透膜を形成できる半透膜支持体を提供することにある。
【課題を解決するための手段】
【０００８】
上記課題は、下記手段によって解決された。
【０００９】
（１）合成繊維からなる主体繊維とバインダー繊維とを含み、半透膜形成面側の層と非半透膜形成面側の層とからなる２層構造の半透膜支持体において、半透膜形成面側の層において、主体繊維とバインダー繊維の総量に対するバインダー繊維の含有比率が２０〜５０質量％であり、且つ、非半透膜形成面側の層におけるバインダー繊維の含有比率が、半透膜形成面側の層におけるバインダー繊維の含有比率に対して１．１〜１．５倍であることを特徴とする半透膜支持体。
（２）１０ｃｍ×１０ｃｍに切り出した半透膜支持体を、非半透膜形成面側を上にし、平滑な台上に水平に静置し、２３℃５０％Ｒ．Ｈ．の条件にて２４時間調湿後、四隅の浮き上がっている高さの平均が５〜２０ｍｍの範囲である（１）に記載の半透膜支持体。
【発明の効果】
【００１０】
本発明の半透膜支持体は、半透膜形成面側の層における主体繊維とバインダー繊維の総量に対するバインダー繊維の含有比率が２０〜５０質量％であることから、繊維毛羽立ちを抑制させる十分な表面強度を有し、水処理圧に耐えうる高強度な半透膜支持体となる。そして、非半透膜形成面側の層におけるバインダー繊維の含有比率が半透膜形成面側の層におけるバインダー繊維の含有比率に対して１．１〜１．５倍であることにより、半透膜支持体を非半透膜形成面側へカールさせ、膜収縮によるカールを抑制する効果がある。また、非半透膜形成面側のバインダー繊維の含有比率が高いことから、非半透膜形成面側が密構造となり、半透膜液の裏抜け抑制効果もある。
【発明を実施するための形態】
【００１１】
本発明の半透膜支持体は、合成繊維からなる主体繊維とバインダー繊維とを含み、半透膜形成面側の層と非半透膜形成面側の層とからなる２層構造の半透膜支持体において、半透膜形成面側の層において、主体繊維とバインダー繊維の総量に対するバインダー繊維の含有比率が２０〜５０質量％であり、且つ、非半透膜形成面側の層におけるバインダー繊維の含有比率が、半透膜形成面側の層におけるバインダー繊維の含有比率に対して１．１〜１．５倍であることを特徴とする。「非半透膜形成面側の層におけるバインダー繊維の含有比率が、半透膜形成面側の層におけるバインダー繊維の含有比率」を「バインダー繊維の含有比率（非半透膜形成面／半透膜形成面）」と記載する場合がある。
【００１２】
半透膜形成面側の層において、主体繊維とバインダー繊維の総量に対するバインダー繊維の含有比率は、２０〜５０質量％であり、２５〜４５質量％であることがより好ましく、３０〜４０質量％であることがさらに好ましい。半透膜形成面側の層におけるバインダー繊維の含有比率が２０〜５０質量％であることから、繊維毛羽立ちを抑制させる十分な表面強度を有し、水処理圧に耐えうる高強度な半透膜支持体となる。半透膜形成面側の層におけるバインダー繊維の含有比率が２０質量％を下回る場合、繊維同士の結着が不十分となり、繊維脱落の発生による膜性能の低下や機械的強度の低下による破断等の問題が発生する。バインダー繊維の含有比率が５０質量％を超えると、半透膜支持体が高密度となり、半透膜液の浸透が少なくなり、十分なアンカー効果が得られず、半透膜支持体上に形成された半透膜が剥がれやすくなる問題が発生する。
【００１３】
本発明において、非半透膜形成面側の層におけるバインダー繊維の含有比率は、半透膜形成面側の層におけるバインダー繊維の含有比率に対して、１．１〜１．５倍であり、１．２〜１．５倍であることがより好ましい。バインダー繊維の含有比率（非半透膜形成面／半透膜形成面）が１．１〜１．５倍であることにより、半透膜支持体を非半透膜形成面側へカールさせ、膜収縮によるカールを抑制する効果がある。また、非半透膜形成面側のバインダー繊維の含有比率が高いことから、非半透膜形成面側が密構造となり、半透膜液の裏抜け抑制効果もある。バインダー繊維の含有比率（非半透膜形成面／半透膜形成面）が１．１倍を下回ると、非半透膜形成面側へのカールが少なくなり、膜収縮によるカールを十分に抑制することができなくなる。バインダー繊維の含有比率（非半透膜形成面／半透膜形成面）が１．５倍を上回ると、非半透膜形成面側へのカールが大きくなり過ぎ、搬送工程や塗布工程において搬送トラブルが発生し、膜製造の生産性が悪化する。
【００１４】
本発明において、１０ｃｍ×１０ｃｍに切り出した半透膜支持体を、非半透膜形成面側を上にし、平滑な台上に水平に静置し、２３℃５０％Ｒ．Ｈ．の条件にて２４時間調湿後、四隅の浮き上がっている高さの平均（以下、「平均カール高さ」と記載する場合がある）が５〜２０ｍｍであることが好ましく、７〜１７ｍｍであることがより好ましく、９〜１５ｍｍであることがさらに好ましい。平均カール高さが５ｍｍを下回ると、半透膜形成面側へ半透膜を形成した際、半透膜形成面側への膜収縮が十分に抑制できない可能性がある。平均カール高さが２０ｍｍより高くなると、非半透膜形成面側へのカールが大きくなり過ぎ、搬送工程や塗布工程において搬送トラブルが発生し、膜製造の生産性が悪化する可能性が高くなる。
【００１５】
平均カール高さを５〜２０ｍｍにするためには、非半透膜形成面側の層におけるバインダー繊維の含有比率を半透膜形成面側の層におけるバインダー繊維の含有比率に対して、１．１〜１．５倍にする必要がある。また、熱圧処理工程において、第２ニップ時の加工温度を第１ニップ時の加工温度よりも高くすることが好ましく、その温度差は１０℃以内が好ましく、より好ましくは５℃以内である。
【００１６】
本発明の半透膜支持体としては、スパンボンド不織布、メルトブロー不織布、乾式短繊維不織布及び湿式抄造不織布等の不織布、これらの不織布から選ばれる複数の不織布を積層した複合不織布を用いることができる。また、不織布は熱ロールによって熱圧加工処理されることが好ましい。
【００１７】
本発明において、主体繊維とバインダー繊維は合成繊維からなることが好ましい。主体繊維は半透膜支持体の骨格を形成する繊維であり、バインダー繊維が軟化又は溶融する温度でも、主体繊維は軟化又は溶融しにくく、断面形状が変化することはあるものの、繊維としての形状が損なわれない繊維である。主体繊維としては、例えば、ポリオレフィン系、ポリアミド系、ポリアクリル系、ビニロン系、ビニリデン系、ポリ塩化ビニル系、ポリエステル系、ベンゾエート系、ポリクラール系、フェノール系等の繊維が挙げられるが、耐熱性の高いポリエステル系の繊維がより好ましく使用される。
【００１８】
本発明の半透膜支持体において、主体繊維として、繊維径の異なる２種以上の繊維を含有することが好ましい。繊維径の異なる２種以上の主体繊維が絡み合って形成された繊維ネットワークによって、半透膜形成面に複雑で微細な凹凸が生じるため、半透膜と半透膜支持体との接着性を向上させることができる。また、この繊維ネットワークによって、半透膜形成面の平滑性も向上させることができ、均一な半透膜を得ることができる。
【００１９】
主体繊維の平均繊維径は、特に限定しないが、７〜２０μｍであることが好ましく、８〜１６μｍであることがより好ましい。また、少なくとも１種の主体繊維の繊維径が１３μｍ以下の場合、半透膜形成面の平滑性をより高めることができ、膜の厚みが均一な半透膜が得られやすくなる。主体繊維の平均繊維径が７μｍ未満の場合、半透膜形成面と半透膜との剥離強度が低下する場合や、非半透膜形成面同士の接着性が悪化する場合がある。主体繊維の平均繊維径が２０μｍを超える場合、半透膜支持体の表面の平滑性が失われて、均一な厚みの半透膜が得難くなるだけでなく、フラジール（ＦＧ）通気度が高くなり過ぎて、半透膜液塗工時に裏抜けが発生する場合がある。
【００２０】
主体繊維の繊維長は、特に限定しないが、好ましくは１〜１２ｍｍであり、より好ましくは３〜１０ｍｍであり、さらに好ましくは４〜６ｍｍである。繊維長が１ｍｍ未満の場合、抄紙工程にて繊維の三次元ネットワークが形成されにくく、抄紙ワイヤーからの剥離性が悪化するおそれがある。一方、繊維長が１２ｍｍを超える場合、繊維同士の絡まりや縺れの発生により、半透膜支持体の均一性や半透膜の平滑性に悪影響を及ぼすおそれがある。主体繊維の断面形状は円形が好ましいが、Ｔ型、Ｙ型、三角等の異形断面を有する繊維も、裏抜け防止、半透膜形成面の平滑性のために、他の特性を阻害しない範囲内で含有できる。
【００２１】
本発明の半透膜支持体は、バインダー繊維を含有しているが、バインダー繊維が軟化又は溶融する温度付近まで温度を上げる工程を、半透膜支持体の製造工程に組み入れることで、バインダー繊維が半透膜支持体の機械的強度を向上させる。例えば、半透膜支持体を湿式抄造法で製造し、その後の乾燥工程や熱圧加工処理で、バインダー繊維を軟化又は溶融させることができる。
【００２２】
バインダー繊維としては、芯鞘繊維（コアシェルタイプ）、並列繊維（サイドバイサイドタイプ）、放射状分割繊維等の複合繊維、未延伸繊維等が挙げられる。複合繊維は、皮膜を形成しにくいので、半透膜支持体の空間を保持したまま、機械的強度を向上させることができる。より具体的には、ポリプロピレン（芯）とポリエチレン（鞘）の組合せ、ポリプロピレン（芯）とエチレンビニルアルコール（鞘）の組合せ、高融点ポリエステル（芯）と低融点ポリエステル（鞘）の組合せ、ポリエステル等の未延伸繊維が挙げられる。また、ポリエチレンやポリプロピレン等の低融点樹脂のみで構成される単繊維（全融タイプ）や、ポリビニルアルコール系のような熱水可溶性バインダーは、半透膜支持体の乾燥工程で皮膜を形成しやすいが、特性を阻害しない範囲で使用することができる。本発明においては、高融点ポリエステル（芯）と低融点ポリエステル（鞘）の組合せ、ポリエステルの未延伸繊維を好ましく用いることができる。
【００２３】
バインダー繊維の繊維径は、主体繊維と異なっていることが好ましいが、特に限定されない。主体繊維とバインダー繊維との繊維径が異なることで、バインダー繊維は半透膜支持体の機械的強度を向上させる役割の他に、主体繊維と共に均一な三次元ネットワークを形成する役割も果たし、さらに、乾燥工程や熱圧加工処理等の、バインダー繊維が軟化又は溶融する温度付近まで温度を上げる工程においては、半透膜形成面の平滑性をも向上させることができる。
【００２４】
バインダー繊維の繊維長は、特に限定されないが、繊維長が２０ｍｍを超えた場合、地合が悪化する傾向がある。バインダー繊維の断面形状は円形及びＴ型、Ｙ型、三角等の異形断面を有する繊維も含有することが可能である。
【００２５】
本発明の半透膜支持体は、半合成繊維のアセテート、トリアセテート、プロミックスや、再生繊維のレーヨン、キュプラ、リヨセル繊維等を、性能を阻害しない範囲で、含むことができる。
【００２６】
本発明の半透膜支持体としては、湿式抄造法で製造された不織布（湿式抄造不織布）が熱ロールによって熱圧加工処理されることによって製造される半透膜支持体であることが好ましい。
【００２７】
湿式抄造法では、まず、主体繊維、バインダー繊維を均一に水中に分散させ、その後、スクリーン（異物、塊等除去）等の工程を通り、最終の繊維濃度を０．０１〜０．５０質量％に調製されたスラリーが抄紙機で抄き上げられ、湿紙が得られる。工程中で分散剤、消泡剤、親水剤、帯電防止剤、高分子粘剤、離型剤、抗菌剤、殺菌剤等の薬品を添加する場合もある。
【００２８】
抄紙方式としては、例えば、長網、円網、傾斜ワイヤー式等を用いることができる。これらの抄紙方式から選ばれる１種の抄紙方式を有する抄紙機を使用しても良いし、同種又は異種の２種以上の抄紙方式がオンラインで設置されているコンビネーション抄紙機を使用しても良い。また、半透膜支持体が２層以上の多層構造の場合には、各々の抄紙方式で抄き上げた湿紙を積層する「抄き合わせ法」、一方の層を形成した後に、該層の上に繊維を分散したスラリーを流延する「流延法」等で製造することができる。流延法において、先に形成した一層は湿紙状態であっても良いし、乾燥状態であっても良い。また、２枚以上の乾燥状態の層を熱融着させて、多層構造とすることもできる。
【００２９】
抄紙機で製造された湿紙を、ヤンキードライヤー、エアードライヤー、シリンダードライヤー、サクションドラム式ドライヤー、赤外方式ドライヤー等で乾燥することにより、湿式抄造不織布を得る。湿紙の乾燥の際に、ヤンキードライヤー等の熱ロールに密着させて熱圧乾燥させることによって、密着させた面の平滑性が向上する。熱圧乾燥とは、タッチロール等で熱ロールに湿紙を押しつけて乾燥させることをいう。熱ロールの表面温度は、１００〜１８０℃が好ましく、１００〜１７０℃がより好ましく、１００〜１６０℃がさらに好ましい。熱ロールの表面温度が１００℃を下回る場合、抄紙機で製造された湿紙の水分が十分に蒸発せず、半透膜支持体の厚み均一性が悪くなる場合があり、熱ロールの表面温度が１８０℃を超える場合、抄紙機で製造された湿紙が熱ロールに貼り付いて、半透膜支持体の地合が悪くなる場合がある。圧力は、好ましくは５〜１００ｋＮ／ｍであり、より好ましくは１０〜８０ｋＮ／ｍである。圧力が５ｋＮ／ｍを下回る場合、抄紙機で製造された湿紙の水分が十分に抜けず、半透膜支持体の厚み均一性が悪くなる場合があり、１００ｋＮ／ｍを超える場合、抄紙機で製造された湿紙が熱ロールに貼り付いて、半透膜支持体の地合が悪くなる場合がある。
【００３０】
熱圧加工処理では、熱圧加工処理装置の熱ロール間をニップしながら、湿式抄造不織布を熱ロール間に通過させる。熱ロールの組合せとしては、２本の金属ロール、金属ロールと樹脂ロール、金属ロールとコットンロール等が挙げられ、一方あるいは両方の熱ロールを加熱する。さらに、必要に応じて、不織布の表裏を逆にして、ニップへの通過回数を２回以上にしても良い。
【００３１】
熱圧加工処理に用いる熱ロールの表面温度は、示差熱分析によって測定した主体繊維の融点より低く、バインダー繊維の融点に対して−７０〜−２０℃であることが好ましく、−６０〜−３０℃であることがより好ましい。熱ロール温度の表面温度を、バインダー繊維の融点より７０℃を超えて低くすると、毛羽立ちが発生しやすくなる場合があり、均一な厚みの半透膜が得難くなる。一方、熱ロールの表面温度を、融点より２０℃低い温度を超えて高くすると、熱ロールに繊維の溶融分が付着して、半透膜支持体が不均一になる場合があり、均一な厚みの半透膜が得難くなる。
【００３２】
本発明の半透膜支持体は、各層の繊維配合が異なる２層構造である。この場合、各層の坪量が下がることにより、スラリーの繊維濃度を下げることができるため、半透膜支持体の地合が良くなり、その結果、半透膜形成面の平滑性や均一性が向上する。また、各層の地合が不均一であった場合でも、積層することで補填できる。さらに、抄紙速度を上げることができ、操業性が向上する。
【００３３】
半透膜支持体の坪量は、特に限定しないが、２０〜１５０ｇ／ｍ２が好ましく、より好ましくは５０〜１００ｇ／ｍ２である。２０ｇ／ｍ２未満の場合は、十分な引張強度が得られない場合がある。また、１５０ｇ／ｍ２を超えた場合、通液抵抗が高くなる場合や厚みが増してユニットやモジュール内に規定量の半透膜を収納できない場合がある。
【００３４】
また、半透膜支持体の密度は、０．５〜１．２ｇ／ｃｍ３であることが好ましく、より好ましくは０．６〜１．０ｇ／ｃｍ３である。半透膜支持体の密度が０．５ｇ／ｃｍ３未満の場合は、厚みが厚くなるため、ユニットに組み込める半透膜の面積が小さくなってしまい、結果として、半透膜のライフが短くなってしまうことがある。一方、１．２ｇ／ｃｍ３を超える場合は、通液性が低くなることがあり、半透膜のライフが短くなる場合がある。
【００３５】
半透膜支持体の厚みは、６０〜１５０μｍであることが好ましく、７０〜１３０μｍであることがより好ましく、８０〜１２０μｍであることがさらに好ましい。半透膜支持体の厚みが１５０μｍを超えると、ユニットに組み込める半透膜の面積が小さくなってしまい、結果として、半透膜のライフが短くなってしまうことがある。一方、６０μｍ未満の場合、十分な引張強度が得られない場合や通液性が低くなって、半透膜のライフが短くなる場合がある。
【００３６】
半透膜支持体の通気度は０．５〜５．０ｃｍ３／ｃｍ２・ｓｅｃであることが好ましく、１．０〜４．５ｃｍ３／ｃｍ２・ｓｅｃであることがより好ましく、１．５〜４．０ｃｍ３／ｃｍ２・ｓｅｃであることがさらに好ましい。０．５ｃｍ３／ｃｍ２・ｓｅｃより小さいと、半透膜と半透膜支持体との接着性に劣る場合がある。５．０ｃｍ３／ｃｍ２・ｓｅｃより大きいと、半透膜液を塗布した際に裏抜けが発生しやすくなる場合がある。また、半透膜形成面の平滑性が低下する場合がある。
【実施例】
【００３７】
本発明を実施例によりさらに詳細に説明する。以下、特にことわりのないかぎり、実施例に記載される部及び比率は質量を基準とする。
【００３８】
（実施例１）
半透膜形成面側の層の配合を、主体繊維（繊維径８．１μｍ、繊維長６ｍｍ、延伸ポリエステル繊維、以下「主体繊維」と記載する）を７０質量％、バインダー繊維（繊維径１１．８μｍ、繊維長５ｍｍ、融点２６０℃の未延伸ポリエステル系バインダー繊維、以下「バインダー繊維」と記載する）を３０質量％とし、非半透膜形成面側の層の配合を、主体繊維を６０質量％、バインダー繊維を４０質量％とし、これらの繊維を水に混合分散したスラリーを、撹拌装置を有する２つのストックタンクに分けて貯蔵した。傾斜ワイヤー抄紙機と円網抄紙機とのコンビネーションマシンを用い、半透膜形成面側の層を傾斜ワイヤー抄紙機で、非半透膜形成面側の層を円網抄紙機で、各層３５ｇ／ｍ２の抄き合わせ湿紙を形成した後、表面温度１３０℃のヤンキードライヤーにて、半透膜形成面側がヤンキードライヤーに接するように熱圧乾燥し、坪量７０ｇ／ｍ２の湿式抄造不織布を得た。
【００３９】
得られた湿式抄造不織布を、金属ロール（加熱）と樹脂ロール（非加熱）からなる第一及び第二ロールニップが連続して設置されている熱圧加工処理装置を用いて、第一ロールニップ時の金属ロールの表面温度を２２０℃及び第二ロールニップ時の金属ロールの表面温度を２２５℃とし、ニップ圧力１００ｋＮ／ｍ、加工速度２０ｍ／ｍｉｎの条件で加工し、半透膜支持体を得た。第一ロールニップでは、半透膜形成面が金属ロールに接触し、第二ロールニップでは、非半透膜形成面が金属ロールに接触するように、熱圧加工処理した。
【００４０】
（実施例２）
半透膜形成面側の層の配合を、主体繊維を５０質量％、バインダー繊維を５０質量％とし、非半透膜形成面側の層の配合を、主体繊維を４０質量％、バインダー繊維を６０質量％にした以外は、実施例１と同様にして、半透膜支持体を得た。
【００４１】
（実施例３）
半透膜形成面側の層の配合を、主体繊維を７５質量％、バインダー繊維を２５質量％とし、非半透膜形成面側の層の配合を、主体繊維を７０質量％、バインダー繊維を３０質量％にした以外は、実施例１と同様にして、半透膜支持体を得た。
【００４２】
（実施例４）
半透膜形成面側の層の配合を、主体繊維を８０質量％、バインダー繊維を２０質量％とし、非半透膜形成面側の層の配合を、主体繊維を７０質量％、バインダー繊維を３０質量％にした以外は、実施例１と同様にして、半透膜支持体を得た。
【００４３】
（実施例５）
半透膜形成面側の層の配合を、主体繊維を７３質量％、バインダー繊維を２７質量％とし、非半透膜形成面側の層の配合を、主体繊維を７０質量％、バインダー繊維を３０質量％にした以外は、実施例１と同様にして、半透膜支持体を得た。
【００４４】
（実施例６）
実施例１と同配合にて、金属ロール（加熱）と樹脂ロール（非加熱）からなる第一及び第二ロールニップが連続して設置されている熱圧加工処理装置を用いて、第一ロールニップ時の金属ロールの表面温度を２２０℃及び第二ロールニップ時の金属ロールの表面温度を２２０℃とし、ニップ圧力１００ｋＮ／ｍ、加工速度２０ｍ／ｍｉｎの条件で加工し、半透膜支持体を得た。
【００４５】
（実施例７）
実施例１と同配合にて、金属ロール（加熱）と樹脂ロール（非加熱）からなる第一及び第二ロールニップが連続して設置されている熱圧加工処理装置を用いて、第一ロールニップ時の金属ロールの表面温度を２２０℃及び第二ロールニップ時の金属ロールの表面温度を２３０℃とし、ニップ圧力１００ｋＮ／ｍ、加工速度２０ｍ／ｍｉｎの条件で加工し、半透膜支持体を得た。
【００４６】
（比較例１）
半透膜形成面側の層の配合を、主体繊維を８０質量％、バインダー繊維を２０質量％とし、非半透膜形成面側の層の配合を、主体繊維を８０質量％、バインダー繊維を２０質量％にした以外は、実施例１と同様にして、半透膜支持体を得た。
【００４７】
（比較例２）
半透膜形成面側の層の配合を、主体繊維を５０質量％、バインダー繊維を５０質量％とし、非半透膜形成面側の層の配合を、主体繊維を５０質量％、バインダー繊維を５０質量％にした以外は、実施例１と同様にして、半透膜支持体を得た。
【００４８】
（比較例３）
半透膜形成面側の層の配合を、主体繊維を７５質量％、バインダー繊維を２５質量％とし、非半透膜形成面側の層の配合を、主体繊維を８０質量％、バインダー繊維を２０質量％にした以外は、実施例１と同様にして、半透膜支持体を得た。
【００４９】
（比較例４）
半透膜形成面側の層の配合を、主体繊維を８０質量％、バインダー繊維を２０質量％とし、非半透膜形成面側の層の配合を、主体繊維を６５質量％、バインダー繊維を３５質量％にした以外は、実施例１と同様にして、半透膜支持体を得た。
【００５０】
＜半透膜の作製＞
一定のクリアランスを有する定速塗工装置（商品名：Ａｕｔｏｍａｔｉｃ  ＦｉｌｍＡｐｐｌｉｃａｔｏｒ、安田精機社製）を用いて、実施例１〜７及び比較例１〜４の半透膜支持体の半透膜形成面にポリスルホン（ＳＩＧＭＡ−ＡＬＤＲＩＣＨ  Ｃｏｒｐｏｒａｔｉｏｎ製、質量平均分子量Ｍｗ＜３５，０００、数平均分子量Ｍｎ＜１６，０００、商品番号４２８３０２）のＤＭＦ溶液（濃度：１８質量％）である半透膜液を塗工し、水洗、乾燥を行い、半透膜支持体の半透膜形成面に厚み５０μｍのポリスルホンからなる半透膜を形成させて、濾過膜を得た。
【００５１】
測定１（坪量）
ＪＩＳ  Ｐ８１２４：２０１１に準拠して、坪量を測定した。
【００５２】
測定２（厚さ）
ＪＩＳ  Ｐ８１１８：２０１４に準拠して、厚さを測定した。
【００５３】
測定３（通気度）
ＪＩＳ  Ｌ１０９６：２０１０のフラジール形法に準拠して、通気度を測定した。
【００５４】
測定４（平均カール高さ）
実施例及び比較例で得られた半透膜支持体から、幅方向１０ｃｍ×長手方向１０ｃｍのサンプルを採取し、非半透膜形成面を上にして、平滑な台上に水平に静置し、２３℃、５０％Ｒ．Ｈ．の条件にて２４時間調湿後、四隅の浮き上がっている高さを測定し、その値の平均値を「平均カール高さ」とした。
【００５５】
評価（塗工後カール評価）
実施例及び比較例で得られた半透膜支持体を用いて半透膜を形成させた濾過膜から、幅方向２００ｍｍ×長手方向３００ｍｍのシートサンプルを採取し、半透膜形成面を上にして、平滑な台上に水平に静置し、シートサンプルのカール状態を下記基準で評価した。
【００５６】
○：カールは見られず、良好。
△：わずかにカールは見られるが、実用上問題ないレベル。
×：シートサンプルが丸まり、実用上不可レベル。
【００５７】
【表１】
2020146606.tif 000002
【００５８】
実施例１〜７の半透膜支持体は、合成繊維からなる主体繊維とバインダー繊維とを含み、半透膜形成面側の層と非半透膜形成面側の層とからなる２層構造の半透膜支持体であり、半透膜形成面側の層において、主体繊維とバインダー繊維の総量に対するバインダー繊維の含有比率が２０〜５０質量％であり、且つ、バインダー繊維の含有比率（非半透膜形成面／半透膜形成面）が１．１〜１．５倍であることから、半透膜塗工後のカールも操業上、問題ないレベルとなった。
【００５９】
また、繊維配合が等しい実施例１、６及び７とを比較すると、平均カール高さが５〜２０ｍｍの範囲である実施例１の半透膜支持体は、平均カール高さが５ｍｍを下回る実施例６の半透膜支持体及び平均カール高さが２０ｍｍを上回る実施例７の半透膜支持体と比較して、実施例６よりも半透膜塗工後のカールが無く、半透膜液の裏抜けが無く、よりフラットな膜であり、実施例７よりも半透膜支持体のカールが少なく、塗工性に優れる結果であった。
【００６０】
比較例１及び２の半透膜支持体は、各層におけるバインダー繊維の含有比率が同じであり、平均カール高さが０ｍｍのフラットな半透膜支持体であるが、半透膜塗工後、半透膜液由来の収縮によりカールし、実用上不可レベルとなった。比較例３の半透膜支持体は、半透膜形成面側の層におけるバインダー繊維の含有比率が非半透膜形成面側の層におけるバインダー繊維の含有比率より高いため、静置状態において、半透膜形成面側へカールする結果であり、半透膜塗工後、シートサンプルが丸まり、実用上不可レベルとなった。比較例４の半透膜支持体は、バインダー繊維の含有比率（非半透膜形成面／半透膜形成面）が１．５倍を上回り、非半透膜形成面側へカールするものの、カールが強過ぎて、均一な塗布ができなかった。
【産業上の利用可能性】
【００６１】
本発明の半透膜支持体は、海水の淡水化、浄水器、食品の濃縮、廃水処理、血液濾過に代表される医療用、半導体洗浄用の超純水製造等の分野で利用することができる。